Глазурь
GLAZE

Изобретение относится к технологии силикатов, в частности к составам глазурей, которые могут быть использованы для покрытия фасадной керамической плитки.
2
2
3
2
3
2
2
2
3
Известна глазурь, содержащая, мас. %: SiO 47,34-49,62; AlO 10,35-12,53; BO 6,05-8,51; CaO 17,43-23,67; MgO 0,46-0,6; NaO 2,37-3,02; KO 2,14-2,76; BaO 2,54-5,06 FeO 2,62-2,93 [1].
Задачей изобретения является повышение морозостойкости глазури.
2
2
3
2
3
2
2
2
2
3
2
3
2
2
Технический результат достигается тем, что глазурь, включающая SiO, AlO, BO, СаО, MgO, NaO, KO, дополнительно содержит SrO и CdO, при следующем соотношении компонентов, мас. %: SiO 47,0-50,0; AlO 10,3-12,5; BO 6,0-8,5; СаО 19,9-20,6; MgO 1,0-2,0; NaO 2,3-3,0; KO 2,1-2,81; SrO 2,0-4,0; CdO 2,0-4,0.
В таблице приведены составы глазури.
Взвешенные в требуемых соотношениях компоненты (кварцевый песок, стеклобой, глинозем, бура, доломит, поташ, оксид стронция, оксид кадмия) глазури измельчают, смешивают и сплавляют при температуре ~ 1450°C. Расплав гранулируют в воду и размалывают мокрым способом до прохождения через сетку №0056. Суспензию наносят на обожженные керамические плитки и при температуре ~ 1000°C проводят их второй обжиг.
Источники информации
1. SU 1222644, C03C 8/02, 1986.